(57)【特許請求の範囲】
【請求項１】
回転するシリコン半導体基板面に対して、上方から原料ガスを流下供給する回転式気相薄膜成長装置を用いて、前記シリコン半導体基板面上に薄膜を形成する化学的気相薄膜成長方法において、前記薄膜を形成する原料ガスの有効成分としてモノシランガスを用い、２．７×１０2〜６．７×１０3Ｐａの減圧下で、かつ前記シリコン半導体基板の回転数を５００〜２０００ｍｉｎ-1、反応温度７００℃での薄膜成長速度を０．０１〜０．３μｍ／ｍｉｎの範囲として、薄膜成長反応を行うことを特徴とするシリコン半導体基板の化学的気相薄膜成長方法。
【請求項２】
回転するシリコン半導体基板面に対して、上方から原料ガスを流下供給する回転式気相薄膜成長装置を用いて、前記シリコン半導体基板面上に薄膜を形成する化学的気相薄膜成長方法において、前記薄膜を形成する原料ガスの有効成分としてモノシランガスを用い、２．７×１０2〜６．７×１０3Ｐａの減圧下で、かつ前記シリコン半導体基板の回転数を５００〜２０００ｍｉｎ-1、反応温度６００℃での薄膜成長速度を０．０１μｍ／ｍｉｎとして、薄膜成長反応を行うことを特徴とするシリコン半導体基板の化学的気相薄膜成長方法。
【発明の詳細な説明】
【０００１】
【発明の属する技術分野】
本発明は、シリコン半導体基板の化学的気相薄膜成長方法に関し、より詳細には、シリコン半導体基板を回転させながら該基板の上面に対して上方から原料ガスを流下供給する回転式気相薄膜成長装置を用いて、該基板表面上にシリコン薄膜やシリコンエピタキシャル単結晶薄膜の薄膜成長を行うシリコン半導体基板の化学的気相薄膜成長方法に関する。
【０００２】
【従来の技術】
半導体製造工程において、シリコン半導体基板の面上に薄膜を形成するには、一般的に化学的気相薄膜成長方法（ＣＶＤ法）が用いられている。この化学的気相薄膜成長方法は、成長させるべき薄膜の成分を含む原料を気相状態（ガス状態）で供給し、膜を形成すべき基体表面での化学接触反応によって、所望成分の薄膜を堆積成長させるものである。
また、前記化学的気相薄膜成長方法（ＣＶＤ法）を実施するために用いられる装置は、大別して、シリコン半導体基板面に対して上方から原料ガスを供給する縦型形式のものと、シリコン半導体基板面に対して平行な方向から原料ガスを流す横型形式のものとがある。
【０００３】
ところで、前記横型形式の装置では、２００ｍｍ以上の直径のシリコン半導体基板にシリコンエピタキシャル膜等のシリコン単結晶層を均質に成長させることが困難であり、３００ｍｍ以上の直径の大きなシリコン半導体基板が一般的となった最近では、縦型形式のものが多く用いられている。
特に、面内特性の均一な薄膜を形成するためには、縦型形式の装置の中でもシリコン半導体基板を高速回転させることのできる枚葉式の回転式気相薄膜成長装置が一般的に使用されるようになってきている。
【０００４】
また、前記薄膜を形成するための原料ガスとしては、例えば、シリコン半導体基板面上にシリコン薄膜を形成する場合には、有効成分ガスとしてモノシラン（ＳｉＨ4 ）、ジクロロシラン（ＳｉＨ2 Ｃｌ2 ）、トリクロロシラン（ＳｉＨＣｌ3 ）、四塩化ケイ素（ＳｉＣｌ4 ）等が用いられている。
前記した有効成分ガスは、通常、微量のドーパント（ドーピング剤：例えばＢ2 Ｈ6 ）と共に水素ガス等のキャリアガスに混合されて装置炉内に供給される。
【０００５】
そしてまた、前記したような枚葉縦型の回転式気相薄膜成長装置を用い、ＣＶＤ法でシリコン半導体基板面上に薄膜を成長させる際の、前記有効成分ガスごとの薄膜成長速度と成膜温度との間に、図２に示すような関係があることが知られている。
なお、図２に示された線図は、一般にアレニウスプロットと呼ばれるもので、横軸は温度の逆数、縦軸は対数プロットした成膜速度を示している。
【０００６】
この図２から明らかなように、高温域では、いずれの有効成分ガスでも成長速度の勾配が小さくなっており、成長速度の温度依存性が低いこと、即ちこの温度域（高温域）では、膜堆積反応は物質移動律速であることを示している。
これに対して低温域では、速度の勾配が大きくなっており、成長速度の温度依存性が高いこと、即ち、この温度域（低温域）では、反応律速であることを示している。
このことから明らかなように、前記高温域（物質移動律速領域）では低温域（反応律速領域）に比べて薄膜の均一性の制御が容易であり、通常はこの温度域（高温域）で成膜（薄膜形成）が行われている。具体的には、１０００℃〜１２００℃の温度で成膜がなされている。
【０００７】
【発明が解決しようとする課題】
ところで、図２に示すように、シリコン半導体基板上にシリコン薄膜を形成する有効成分ガスであるモノシラン、ジクロロシラン、トリクロロシラン、及び四塩化ケイ素の各成分ガスの間では、分子内に結合している塩素の数が多い種程、前記物質移動律速領域は高温側に移行する。従って、従来、分子内に結合している塩素の数が多い種程、そのＣＶＤ反応はより高温で行わなければならない。
その結果、この熱処理時にシリコン半導体基板内や薄膜内にスリップと呼ばれる刃状転位が発生しやすくなる。即ち、前記スリップ転位は、主として熱歪み等による応力集中に基因して発生する。一方シリコン半導体基板の抗張力は、高温ほど低下する。そのため、熱処理温度（成膜温度）が高温であるほど、スリップ転位の発生が増大する。
【０００８】
また、シリコン半導体基板はその直径が大きくなるほど、反りや変形を生じやすく、３００ｍｍ以上の直径の大きなシリコン半導体基板では、わずかに不均一な加熱等によっても反り、変形等を生ずる。
その結果、局所的な応力集中により、直径が小さなシリコン半導体基板の場合に問題とならなかった成膜温度での処理でも、スリップ転位がより頻繁に発生する。近年、シリコン半導体基板の大直径化傾向に伴い、スリップ転位の発生は深刻な問題となってきている。
【０００９】
本発明は、成膜を低温域でなすことができ、かつシリコン半導体基板のスリップ転位の発生を抑制でき、従来の薄膜と同等あるいはそれ以上の品質を有する薄膜を得ることができる化学的気相薄膜成長方法を提供することを目的とする。
【００１０】
【課題を解決するための手段】
本発明によれば、回転するシリコン半導体基板面に対して、上方から原料ガスを流下供給する回転式気相薄膜成長装置を用いて、前記シリコン半導体基板面上に薄膜を形成する化学的気相薄膜成長方法において、前記薄膜を形成する原料ガスの有効成分としてモノシランガスを用い、２．７×１０2〜６．７×１０3Ｐａの減圧下で、かつ前記シリコン半導体基板の回転数を５００〜２０００ｍｉｎ-1、反応温度７００℃での薄膜成長速度を０．０１〜０．３μｍ／ｍｉｎの範囲として、薄膜成長反応を行うことを特徴とするシリコン半導体基板の化学的気相薄膜成長方法が提供される。
また、本発明によれば、前記薄膜を形成する原料ガスの有効成分としてモノシランガスを用い、２．７×１０2〜６．７×１０3Ｐａの減圧下で、かつ前記シリコン半導体基板の回転数を５００〜２０００ｍｉｎ-1、反応温度６００℃での薄膜成長速度を０．０１μｍ／ｍｉｎとして、薄膜成長反応を行うことを特徴とするシリコン半導体基板の化学的気相薄膜成長方法が提供される。
【００１１】
ここで、前記原料ガスの組成が、モノシランガス０．５〜２０ｍｏｌ％、ドーピング剤０．１〜５０ｐｐｂ、残余がキャリアガスであることが望ましく、また前記キャリアガスが水素ガスであることが望ましい。
また、前記原料ガスの流下流量が０．０１〜０．１５Ｌ（リットル）／（ｃｍ2・ｍｉｎ）であることが望ましい。
【００１２】
本発明は、回転式気相薄膜成長装置を用いてＣＶＤ法によりシリコン半導体基板に薄膜を形成するに際し、特定の成膜条件、即ち、原料ガスの有効成分にモノシランを用い、原料ガスをシリコン半導体基板面に対し、上方から流下させ、半導体基板回転数を５００〜２０００ｍｉｎ-1の範囲に制御すると共に、２．７×１０2 〜６．７×１０3 Ｐａの減圧下に操作し、６００〜８００℃の温度範囲下で反応を行わせるというものである。
【００１３】
これにより、シリコン半導体基板のスリップ転位の発生を抑制でき、特に従来は困難とされた、３００ｍｍ以上の直径の大きなシリコン半導体基板においてもスリップ転位の発生を抑制することができる。
また、膜成長速度が０．０１〜０．５μｍ／ｍｉｎと、従来法に比較して極端に成膜速度を減ずることなく、高品質あるいは同等品質の均一厚さの薄膜を形成することができる。
しかも、形成された薄膜を酸化して得られた酸化被膜の絶縁耐圧特性が、従来法で形成された薄膜と比べ、全く遜色がないか、あるいは若干優れた面内特性を有する。特に、本発明にかかる化学的気相薄膜成長方法は、シリコン半導体基板にシリコンのエピタキシャル単結晶層等、単結晶薄膜を形成させる方法として、好ましい。
【００１４】
【発明の実施の形態】
以下に、本発明のシリコン半導体基板の化学的気相薄膜成長方法をより詳細かつ具体的に説明する。
本発明にかかる化学的気相薄膜成長方法で用いられる気相薄膜成長装置（ＣＶＤ装置）としては、本発明で規定する範囲の減圧度、基板回転数、反応温度（成膜温度）で気相成長反応が実施できる縦型の装置であれば、特に限定されることなく使用することができる。
【００１５】
前記気相薄膜成長装置（ＣＶＤ装置）には、前記したように回転するシリコン半導体基板面に対してほぼ垂直上方から原料ガスを流下供給する縦型形式のものと、シリコン半導体基板面に対してほぼ平行な方向に原料ガスを流す横型形式のものとがある。しかし、本発明においては、特に、直径の大きなシリコン半導体基板に薄膜を均質に成長させる点においてより有利な縦型形式のＣＶＤ装置が用いられる。
また、前記ＣＶＤ装置には、シリコンウエハ等のシリコン半導体基板を一枚ずつ処理する枚葉式装置と数十枚を一度に処理するバッチ式装置とがある。本発明では、特に限定されることなくいずれでも用いることができるが、シリコン半導体基板の高速回転制御が可能で、かつ、基板面上及びその近傍での反応ガス気流の状態制御や基板の均等加熱の制御が比較的容易にできる枚葉式装置を使用することがより好ましい。
【００１６】
本発明の方法で使用される装置の一例として、図１に示したような枚葉縦型の回転式気相薄膜成長装置を挙げることができる。
この枚葉縦型の回転式気相薄膜成長装置（ＣＶＤ装置）の構成について説明すると、図１に示すように、反応炉１上部に炉内に原料ガスを供給する複数のガス導入管６が設けられ、そのガス導入管６の下方に、ガスの流れを整える複数の孔７ａを形成した整流板７が配置されている。
また、前記整流板７の下方にシリコン半導体基板Ｗを載置する基板ホルダ２と、該基板ホルダ２を回転させるための回転軸３とが設けられている。
更に、基板ホルダ２の下方に加熱用ヒータ４が配設されている。また、図中の符号５は、反応炉内の未反応ガスを含む排ガスを排出する排気管である。
なお、図示しないが反応炉の下部（通常底部近傍）に、前記回転軸３を回転駆動させるモータが設けられている。
【００１７】
このような装置を使用してシリコン半導体基板上に薄膜を気相成長させるには、まずガス導入管６を介して、原料ガスを供給し、該ガスの運動量や圧分布を均一化し、更に整流板７に形成した孔７ａを通して均一な流速を有するガス流を基板Ｗ上に供給し、基板面上に薄膜を気相成長させる。
【００１８】
本発明では薄膜を形成する原料ガスの有効成分としてモノシラン（ＳｉＨ4 ）ガスを用いる。
ジクロロシラン、トリクロロシラン、四塩化ケイ素等、モノシランガス以外のものを薄膜形成有効成分として用いた場合は、本発明で規定した成膜反応条件でほとんど反応せず、成長速度が遅すぎて実用的でない。
また、反応速度を上げるため、成膜反応温度を８００℃より高くすると、３００ｍｍ以上の直径の大きなシリコン半導体基板では、成膜時にスリップ転位が多発し、好ましくない。
【００１９】
前記有効成分としてのモノシラン（ＳｉＨ4 ）ガスは、通常、微量のドーピング剤（ドーパント）と共にキャリアガス中に混合され、原料ガスとして、装置上部から回転する基板面上にほぼ垂直に流下供給される。
キャリアガスとしては一般に、アルゴン（Ａｒ）、ヘリウム（Ｈｅ）、水素（Ｈ2 ）等の不活性ガスあるいは還元性ガスが用いられ、それらの内でも水素ガスを使用するのが好ましい。
使用されるドーピング剤（ドーパント）としては、Ｂ2 Ｈ6 の他、ＢＣｌ3 、ＡｓＨ3 、ＰＨ3 等を例示することができる。
【００２０】
前記モノシランガスは、通常、水素ガス等のキャリアガス中に０．５〜２０ｍｏｌ％、より好ましくは５〜１５ｍｏｌ％の範囲で混合され、また、Ｂ2 Ｈ6 等のドーパントは、０．１〜５０ｐｐｂの範囲で混入される。
【００２１】
本発明の方法においては、前記原料ガスを、０．０１〜０．１５Ｌ／（ｃｍ2 ・ｍｉｎ）、より好ましくは、０．０２〜０．１０Ｌ／（ｃｍ2 ・ｍｉｎ）、の装置内流下流量で回転するシリコン半導体基板面上に流下供給する。
そして装置内減圧度を２．７×１０2 〜６．７×１０3 Ｐａ、より好ましくは１．３×１０3 〜２．７×１０3 Ｐａ、に維持しながら、基板を５００〜２０００ｍｉｎ-1、より好ましくは１０００〜１５００ｍｉｎ-1で回転させ、反応温度（成膜温度）６００〜８００℃、より好ましくは７００〜７５０℃で膜堆積反応を行う。
【００２２】
また、本発明では、前記成膜反応の各条件を本発明で規定した夫々の範囲内で適宜組み合わせることにより、基板面上の薄膜の成長速度を０．０１〜０．５μｍ／ｍｉｎの範囲に制御することが、形成した薄膜の面内特性値の向上、例えば、該薄膜を酸化して得られた酸化膜の絶縁耐圧特性値（瞬時絶縁破壊特性値や経時絶縁破壊特性値）の向上、等の観点から特に好ましい。
【００２３】
前記６００〜８００℃では、モノシランは反応律速であるから、反応温度を小幅に変動させることにより成膜速度をかなりの範囲で変動させることができる。
また、原料ガス中のモノシラン濃度、装置内減圧度、ガス流速等を変動させることにより、更には、これらの組み合わせ変動により、その成長速度を前記範囲内の所望の速度に制御することができる。
【００２４】
本発明の方法においてシリコン半導体基板上に形成されるシリコン薄膜は、多結晶層、単結晶層のいずれも形成可能であるが、本発明の方法は、単結晶層形成、特にエピタキシャル単結晶層の形成に適用した場合に均質で良好な薄膜が得られ好適である。
また、薄膜を形成するシリコン半導体基板の直径についても、特に限定されるものではないが、薄膜形成時のスリップ転位の発生を抑制すると共に形成した薄膜が均質で、かつ、面内特性に優れるという効果を充分有効に発揮させる観点からは、３００ｍｍ以上の直径の大きなシリコン半導体基板に適用するのがより好ましい。
【００２５】
【実施例】
「実施例１及び比較例１」
直径３００ｍｍのシリコン半導体基板を、図１に示した枚葉縦型の回転式気相薄膜成長装置中で下記成長条件下に処理して該基板面上にシリコンエピタキシャル単結晶薄膜を形成させた（実施例１）。
成長条件：
炉内圧力：２．７×１０3 ±２．７×１０Ｐａ
基板回転数：１５００ｍｉｎ-1
水素（キャリア）ガス流量：０．１Ｌ／（ｃｍ2 ・ｍｉｎ）
ＳｉＨ4 （有効成分）濃度：８ｍｏｌ％
Ｂ2 Ｈ6 （ドーパント）濃度：２０ｐｐｂ
反応温度（成膜温度）：８００℃
また、表１に示すように薄膜成長速度を変化させるために、前記成長条件のうち、ＳｉＨ4 濃度を変化させた。
【００２６】
また、実施例１に用いたシリコン半導体基板と同様の基板を用い、成膜温度を１０００℃とした以外は実施例１と同様に処理して基板面上にシリコンエピタキシャル単結晶薄膜を形成させた（比較例１）。
【００２７】
前記実施例１と比較例１のシリコン薄膜形成基板を、夫々ドライ酸素雰囲気中９００℃で熱酸化し、夫々の基板面に厚さ〜２００Åの酸化膜を形成し、それらの酸化膜層の酸化膜耐圧測定試験（瞬時絶縁破壊試験：TZDB）を実施した。
【００２８】
その結果、実施例１ではＡモード破壊（破壊電界１ＭＶ／ｃｍ以下）が１．９％、Ｂモード破壊（破壊電界３〜７ＭＶ／ｃｍ）が１．４％で、残余はＣモード破壊（破壊電界８ＭＶ／ｃｍ以上）であった。
一方、比較例１では、Ａモード破壊が１．６％、Ｂモード破壊が２０％で、残余はＣモード破壊であった。
前記結果から、実施例１の酸化膜耐圧は従来品に比べて全く遜色がないことが認められた。
【００２９】
「実施例２及び比較例２」
成膜温度を７００℃とした以外は、実施例１と同様にシリコン膜形成及びその酸化処理を行い、実施例１と同様に酸化膜耐圧測定試験を実施した（実施例２）。なお、実施例２においても、実施例１と同様に表１に示すように薄膜成長速度を変化させた。
【００３０】
更に、比較例２として、実施例１において成膜温度を９００℃とした以外は実施例１と同様に処理し、酸化膜耐圧測定試験を実施した。
その結果、実施例２ではＡモード破壊が０％、Ｂモード破壊が１．０％であり、残余はＣモード破壊であった。
また、比較例２は、Ａモード破壊が１．６％、Ｂモード破壊が０％、残余はＣモード破壊であった。
【００３１】
「実施例３」
成膜温度を６００℃とした以外は、実施例１と同様にシリコン膜形成及びその酸化処理を行い、実施例１と同様に酸化膜耐圧測定試験を実施した（実施例３）。なお、実施例３においても、実施例１と同様に表１に示すように薄膜成長速度を変化させた。
【００３２】
以上の結果を表１に示す。なお、表１において、記号−は試験未実施を、○は比較例１の成膜温度１０００℃（成長速度１μｍ／ｍｉｎ）の薄膜と同等あるいはそれ以上の評価結果を示した合格品を、×は、比較例１、２に示した薄膜より低い評価結果を示した不合格品を夫々表す。
【００３３】
【表１】
0004484185.tif 000002
【００３４】
上記表１から明らかなように、反応温度（成膜温度）８００℃において、成長速度０．１〜０．５μｍ／ｍｉｎの範囲で、また、７００℃において、成長速度０．１〜０．３μｍ／ｍｉｎの範囲で、また、６００℃において、成長速度０．０１μｍ／ｍｉｎで、従来の薄膜と同等あるいはそれ以上の品質の薄膜を得ることができることが認められた。
【００３５】
【発明の効果】
本発明にかかるシリコン半導体基板の化学的気相薄膜成長方法によれば、低温域での成膜が可能となり、シリコン半導体基板のスリップ転位の発生を抑制でき、従来と同等あるいはそれ以上の品質の薄膜を得ることができる。
【図面の簡単な説明】
【図１】本発明で用いる縦型の回転式気相薄膜成長装置の一例を示す概略断面図である。
【図２】膜形成の有効成分ガスと薄膜成長速度と成膜温度との関係を示す線図である。
【符号の説明】
１  反応炉
２  基板ホルダ
３  回転軸
４  加熱用ヒータ
５  排気管
６  ガス導入管
７  整流板
７ａ  孔
Ｗ  シリコン半導体基板
【図１】
0004484185.tif 000003
【図２】
0004484185.tif 000004